(57)【特許請求の範囲】
【請求項１】
少なくとも、下記工程、
ａ）（ｉ）有機ゲルの形成に適した成分を含む組成物（Ａ）、及び、
（ｉｉ）溶媒（Ｂ）、
を含む混合物（Ｉ）を提供する工程と、
ｂ）組成物（Ａ）中の成分を反応させ、有機ゲルを得る工程と、
ｃ）工程ｂ）で得られたゲルを乾燥する工程と 
を含み、   
組成物（Ａ）が少なくとも１種のモノオール（ａｍ）を含み、
前記モノオール（ａｍ）が、前記組成物（Ａ）に基づいて１質量％〜２２質量％の量で、前記組成物（Ａ）に存在している多孔性材料の製造方法であって、
前記組成物（Ａ）が、成分（ａｉ）としての少なくとも１種の多官能性イソシアネート、及び成分（ａｃ）としての少なくとも１種の触媒を含むことを特徴とする多孔性材料の製造方法。
【請求項２】
前記モノオール（ａｍ）が、１個〜２０個の炭素原子を有する脂肪族モノオール、及び６個〜２０個の炭素原子を有する芳香族モノオールからなる群から選択される、請求項１に記載の方法。
【請求項３】
前記組成物（Ａ）が１質量％未満の水を含む、請求項１または２に記載の方法。
【請求項４】
前記組成物（Ａ）が実質的に芳香族アミンを含まない、請求項１から３のいずれか一項に記載の方法。
【請求項５】
組成物（Ａ）が、いずれの場合にも該組成物（Ａ）の総質量に基づいて、
−  ６５質量％〜９８．９質量％の成分（ａｉ）としての少なくとも１種の多官能性イソシアネート、及び、
−  ０．１質量％〜２０質量％の成分（ａｃ）としての少なくとも１種の触媒、 
を含み、前記組成物（Ａ）の前記成分の質量％の合計が１００質量％である、請求項１から４のいずれか一項に記載の方法。 
【請求項６】
イソシアネート混合物が成分（ａｉ）として使用される、請求項１から５のいずれか一項に記載の方法。
【請求項７】
前記触媒が、第１級、第２級及び第３級アミン、トリアジン誘導体、有機金属化合物、金属キレート、ホスホレンの酸化物、第４級アンモニウム塩、水酸化アンモニウム、及びアルカリ金属及びアルカリ土類金属の水酸化物、アルコキシド及びカルボキシレートからなる群から選択される、請求項１から６のいずれか一項に記載の方法。
【請求項８】
前記触媒が三量化に触媒作用を及ぼし、イソシアヌレート基を形成する、請求項１から７のいずれか一項に記載の方法。
【請求項９】
成分（ａｃ）が、イソシアヌレート基を形成するための三量化に触媒作用を及ぼす触媒、及びアミン触媒を含む、請求項１から８のいずれか一項に記載の方法。
【請求項１０】
成分（ａｃ）が少なくとも１種のカルボン酸を含む、請求項１から９のいずれか一項に記載の方法。     
【請求項１１】
工程ｃ）における前記乾燥工程を、ゲルに含まれる液体の臨界温度及び臨界圧力より低い温度及び圧力で、ゲルに含まれる液体をガス状態に変換することにより行う、請求項１から１０のいずれか一項に記載の方法。
【請求項１２】
請求項１から１１のいずれか一項に記載の方法により得られる又は得られうる多孔性材料。     
【請求項１３】
工程ｃ）における前記乾燥工程が超臨界条件で行われる、請求項１から１１のいずれか一項に記載の方法により得られる又は得られうる請求項１２に記載の多孔性材料。
【請求項１４】
請求項１２又は１３に記載の多孔性材料又は請求項１から１１のいずれか一項に記載の方法により得られる又は得られうる多孔性材料を、断熱材料として、又は真空断熱パネルに使用する方法。
【請求項１５】
前記多孔性材料を断熱系の内部又は外部に使用する、請求項１４に記載の使用方法。
【請求項１６】
前記多孔性材料を貯水槽又は製氷機断熱システムに使用する、請求項１４に記載の使用方法。
【発明の詳細な説明】
【技術分野】
【０００１】
本発明は、有機ゲルの形成に適した成分を含む組成物（Ａ）及び溶媒（Ｂ）を含む混合物を提供する工程と、前記溶媒（Ｂ）の存在下で組成物（Ａ）中の成分を反応させ、ゲルを形成させる工程と、工程ｂ）で得られたゲルを乾燥する工程とを少なくとも含む多孔性材料の製造方法に関し、ここでは、前記組成物（Ａ）が少なくとも１種のモノオール（ａｍ）を含む。さらに、本発明は、この方法で得られうる多孔性材料、並びに、この多孔性材料を、断熱材料として、及び真空断熱パネルに使用する方法に関する。
【背景技術】
【０００２】
数ミクロン或いはそれより顕著に小さい寸法範囲の細孔を有し、且つ少なくとも７０％の高い多孔率を有する多孔性材料（例えばポリマーフォーム）は、理論的には特に良好な断熱剤である。
【０００３】
小さい平均孔径を有するこのような多孔性材料は、例えば、ゾル−ゲル法及び続く乾燥により製造される有機エアロゲル又はキセロゲルの形態のものであり得る。ゾル−ゲル法では、反応性有機ゲル前駆体に基づくゾルをまず製造し、その後そのゾルを架橋反応によりゲル化してゲルを得る。多孔性材料（例えばエアロゲル）を得るため、ゲルから液体を除去しなければならない。この工程を、今後、簡単にするため乾燥と呼ぶ。
【０００４】
ＷＯ９５／０２００９には、真空断熱の分野の用途に特に好適であるイソシアネートに基づくキセロゲルが開示されている。この公報には、キセロゲルを製造するためのゾル−ゲル法が開示されており、この方法では、公知のポリイソシアネート、特に芳香族ポリイソシアネート及び非反応性溶媒が使用される。活性水素原子を有するさらなる化合物として、脂肪族又は芳香族ポリアミン又はポリオールが使用される。この公報に開示された例には、ポリイソシアネートをジアミノジエチルトルエンと反応させたものが含まれる。開示されたキセロゲルは、一般に５０μｍ付近の平均孔径を有する。一例では、１０μｍの平均孔径が述べられている。
【０００５】
ＷＯ２００８／１３８９７８には、３０〜９０質量％の少なくとも１種の多官能性イソシアネート及び１０〜７０質量％の少なくとも１種の多官能性芳香族アミンを含み、５μｍ以下の体積平均孔径を有するキセロゲルが開示されている。
【０００６】
ＷＯ ９６／３７５３９ Ａ１には、有機ポリイソシアネート及びイソシアネート三量化触媒に基づくエアロゲルが開示されている。安定なエアロゲルを得るために充填剤を使用する。
【０００７】
ＷＯ２０１１／０６９９５９、ＷＯ２０１２／０００９１７及びＷＯ２０１２／０５９３８８には、多官能性イソシアネート及び多官能性芳香族アミンに基づく多孔性材料が開示されており、ここではアミン成分に多官能性置換芳香族アミンが含まれている。開示されている多孔性材料は、イソシアネートを、所望量のアミンと、イソシアネートに対して不活性な溶媒中で反応させることにより製造される。触媒の使用は、ＷＯ２０１２／０００９１７及びＷＯ２０１２／０５９３８８において知られている。
【０００８】
しかしながら、ポリ尿素に基づく公知の多孔性材料の材料の性質、特に、機械的安定性及び／又は圧縮強度及びさらに熱伝導性は、全ての用途において満足するものではない。特に、通風状態(ventilated state)での熱伝導率が十分に低くない。連続気泡材料の場合、通風状態は、空気の大気圧下の状態であり、一方、部分又は完全独立気泡材料（例、硬質ポリウレタンフォーム）の場合、この状態は、気泡ガスが徐々に完全に置換された後、エイジング後においてのみ達成される。
【０００９】
イソシアネートとアミンに基づく、従来技術において公知の処方に関連する特定の問題は、混合欠陥である。混合欠陥は、イソシアネートとアミノ基との間の高い反応速度の結果として起こるが、これはゲル化反応が完全混合の前にすでにかなり進んでいるためである。混合欠陥は、不均一で不満足な材料の性質を有する多孔性材料をもたらす。
【００１０】
公知の多孔性材料のもう１つの欠陥は、しばしば、増大した熱伝導性をもたらす、即ち、材料の断熱特性を低下させる高い吸水率（water uptake）である。
【先行技術文献】
【特許文献】
【００１１】
【特許文献１】ＷＯ９５／０２００９
【特許文献２】ＷＯ２００８／１３８９７８
【特許文献３】ＷＯ ９６／３７５３９ Ａ１
【特許文献４】ＷＯ２０１１／０６９９５９
【特許文献５】ＷＯ２０１２／０００９１７
【特許文献６】ＷＯ２０１２／０５９３８８
【発明の概要】
【発明が解決しようとする課題】
【００１２】
したがって、本発明の目的は、前述の不利を回避することである。特に、前述の不利の無い、或いはその不利の程度の小さい多孔性材料を提供しなければならない。この多孔性材料は、通風状態で、即ち大気圧で、低い熱伝導率を有するはずである。さらに、この多孔性材料は、同時に、高い多孔率、低い密度及び十分に高い機械的安定性を持つはずである。
【課題を解決するための手段】
【００１３】
本発明によれば、この目的は、
少なくとも、下記工程、
ａ）（ｉ）有機ゲルの形成に適した成分を含む組成物（Ａ）、及び、
（ｉｉ）溶媒（Ｂ）
を含む混合物（Ｉ）を提供する工程と、
ｂ）組成物（Ａ）中の成分を反応させ、ゲルを生成させる工程と、
ｃ）工程ｂ）で得られたゲルを乾燥する工程と
を含み、組成物（Ａ）が少なくとも１種のモノオール（ａｍ）を含む、多孔性材料を製造する方法によって解決される。
【発明を実施するための形態】
【００１４】
本発明の多孔性材料はエアロゲル又はキセロゲルであることが好ましい。
【００１５】
好ましい実施態様は、本特許請求の範囲及び本明細書に見ることができる。好ましい態様の組み合わせは、本発明の範囲外とはならない。使用される成分の好ましい実施態様を以下に記載する。
【００１６】
本発明によれば、多孔性材料の製造方法において、工程ａ）で、有機ゲルの形成に適した成分を含む組成物（Ａ）及び溶媒（Ｂ）を含む混合物（Ｉ）を提供する。組成物（Ａ）は少なくとも１種のモノオール（ａｍ）を含む。工程ｂ）では、溶媒（Ｂ）の存在下で組成物（Ａ）中の成分を反応させ、ゲルを生成させる。このゲルはその後本発明の方法の工程ｃ）に従い乾燥される。
【００１７】
上述の方法により、改良された性質、特に改良された熱伝導性を有する多孔性材料が得られる。
【００１８】
組成物（Ａ）は、少なくとも１種のモノオール（ａｍ）を含み、有機ゲルを形成するのに適した成分を含む任意の組成物であってもよい。好ましくは、組成物（Ａ）は、成分（ａｉ）として少なくとも１種の多官能性イソシアネート、及び場合によりさらなる成分を含む。
【００１９】
したがって、さらなる実施態様によれば、本発明は、上述した多孔性材料の製造方法に関し、前記組成物（Ａ）が成分（ａｉ）としての少なくとも１種の多官能性イソシアネートを含む。
【００２０】
また、組成物（Ａ）は、さらなる成分、例えば多官能性イソシアネートと反応する成分、特に１種以上の触媒を含むことができる。組成物（Ａ）は、成分（ａｉ）としての少なくとも１種の多官能性イソシアネートを含み、及び成分（ａｃ）としての少なくとも１種の触媒を含むことが好ましい。
【００２１】
したがって、さらなる実施態様によれば、本発明は、上述した多孔性材料の製造方法に関し、組成物（Ａ）が、成分（ａｉ）としての少なくとも１種の多官能性イソシアネート、及び成分（ａｃ）としての少なくとも１種の触媒を含む。
【００２２】
驚いたことには、例えば芳香族アミンなどのさらなる成分を使用しないで、少なくとも１種の多官能性イソシアネート及び構成要素としてのモノオールを含むゲル組成物を使用して、安定なエアロゲル及びキセロゲルを得ることができることが見出された。好ましくは、組成物（Ａ）は、実質的には芳香族アミンを含まない。
【００２３】
この明細書において、実質的には芳香族アミンを含まないことは、組成物（Ａ）が、１質量％未満の芳香族アミン、好ましくは０．５質量％未満の芳香族アミンを含むことである。
【００２４】
したがって、さらなる実施態様によれば、本発明は、上述した多孔性材料の製造方法に関し、組成物（Ａ）が実質的には芳香族アミンを含まない。
【００２５】
以下、多官能性イソシアネート成分（ａｉ）は成分（ａｉ）と総称する。上述のモノマー成分は多孔性材料中に反応した形態で存在することは当業者に明らかであろう。
【００２６】
本発明のため、化合物の官能価は、１分子当たりの反応基の数である。モノマー成分（ａｉ）の場合には、官能価は１分子当たりのイソシアネート基の数である。多官能性化合物は少なくとも２の官能価を有する。
【００２７】
異なる官能価を有する化合物の混合物を成分（ａｉ）として用いた場合、成分の官能価は、それぞれ、個々の化合物の官能価の数平均によって与えられる。多官能性化合物は１分子当たり上述の官能基を少なくとも２個含んでいる。
【００２８】
本発明のため、キセロゲルは、液相の臨界温度未満及び液相の臨界圧力未満（“臨界未満条件”）で乾燥することにより液相をゲルから除去する、ゾル−ゲル法により製造された多孔性材料である。エアロゲルは、超臨界条件下で液相をゲルから除去するゾル−ゲル法により製造された多孔性材料である。
【００２９】
組成物（Ａ）は少なくとも１種のモノオール（ａｍ）を含む。一般に、この明細書において、任意のモノオールを使用し得る。また、本発明によれば、組成物（Ａ）が２種以上のモノオールを含むことが可能である。モノオールは分岐状又は直鎖状であり得る。本発明によれば、第１級、第２級又は第３級アルコールが好適である。好ましくは、モノオール（ａｍ）は直鎖アルコールであり、より好ましくは直鎖の第１級アルコールである。この明細書において、モノオールは脂肪族モノオール又は芳香族モノオールであり得る。さらに、モノオールは、本発明の方法の条件下で他の成分と反応しない限りで、さらなる官能基も含み得る。モノオールは、例えば、Ｃ−Ｃ−二重結合又はＣ−Ｃ三重結合を含んでもよい。モノオールは、例えば、ハロゲン化モノオール、特にフッ素化モノオール、例えばポリフッ素化モノオール又は過フッ素化モノオールであり得る。
【００３０】
この明細書において、モノオールが、アリルアルコール、アルキルフェノール又はプロパルギルアルコールから選択されてもよい。さらに、この明細書において、例えば、脂肪アルコールアルコキシレート、オキソアルコールアルコキシレート又はアルキルフェノールアルコキシレートなどのアルコキシレートを使用し得る。
【００３１】
さらなる好ましい実施態様によれば、モノオールは、１個〜２０個の炭素原子を有する脂肪族又は芳香族モノオールから選択される。したがって、さらなる実施態様によれば、本発明は、上述した多孔性材料の製造方法に関し、前記モノオール（ａｍ）が、１個〜２０個の炭素原子を有する脂肪族モノオール及び１個〜２０個の炭素原子を有する芳香族モノオールからなる群から選択される。
【００３２】
好適な第１級アルコールは、例えば、メタノール、エタノール、プロパノール、ｎ−ブタノール、ｎ−ペンタノール、ｎ−ヘキサノール、ｎ−ヘプタノール、ｎ−オクタノール、ｎ−ノナノール、ｎ−デカノール、ｎ−ドデカノール、ｎ−テトラデカノール、ｎ−ヘキサデカノール、ｎ−オクタデカノール及びｎ−エイコサノールなどの直鎖アルコールである。好適な分岐状第１級アルコールは、例えば、イソブタノール、イソペンタノール、イソヘキサノール、イソオクタノール、イソステアリルアルコール、イソパルミチルアルコール、２−エチルヘキシルアルコール、３−ｎ−プロピルヘプチルアルコール、２−ｎ−プロピルヘプチルアルコール及び３−イソプロピルヘプチルアルコールである。
【００３３】
好適な第２級アルコールは、例えば、イソプロパノール、ｓｅｃ−ブタノール、ｓｅｃ−ペンタノール（ペンタン−２−オール）、ペンタン−３−オール、シクロペンタノール、シクロヘキサノール、ｓｅｃ−ヘキサノール（ヘキサン−２−オール）、ヘキサン−３−オール、ｓｅｃ−ヘプタノール（ヘプタン−２−オール）、ヘプタン−３−オール、ｓｅｃ−デカノール及びデカン−３−オールである。
【００３４】
好適な第３級アルコールの例としては、ｔｅｒｔ−ブタノール及びｔｅｒｔ−アミルアルコールが挙げられる。
【００３５】
一般的には、組成物（Ａ）に存在するモノオールの量は広い範囲で変化し得る。好ましくは、モノオールは、組成物（Ａ）に基づいて１．０〜２２質量％の量で、より好ましくは組成物（Ａ）に基づいて１．５〜２０質量％の量で、特に組成物（Ａ）に基づいて２．０〜１８質量％の量で、例えば組成物（Ａ）に基づいて３．０〜１７質量％の量で組成物（Ａ）中に存在する。
【００３６】
したがって、さらなる実施態様によれば、本発明は上述した多孔性材料の製造方法に関し、前記モノオール（ａｍ）が、前記組成物（Ａ）に基づいて１．０〜２２質量％の量で前記組成物（Ａ）中に存在する。
【００３７】
組成物（Ａ）は少量の水をさらに含むことができる。特に好ましい実施態様において、水を使用しない。組成物（Ａ）中に水を存在する場合、好ましい水の量は、１質量％以下、特に０．９質量％以下、特に好ましくは０．８質量％以下、特に０．７５質量％以下、さらに特に好ましくは０．５質量％以下、特に０．２５質量％以下であり、上記各質量は組成物（Ａ）の総質量に基づくものであり、各成分の質量％の合計は１００質量％である。
【００３８】
さらなる実施態様によれば、本発明は上述した多孔性材料の製造方法に関し、水を使用しない。
【００３９】
別のさらなる実施態様によれば、本発明は上述した多孔性材料の製造方法に関し、前記組成物（Ａ）が１質量％未満の水を含む。
【００４０】
組成物（Ａ）は、有機ゲルを形成するのに適した化合物を適当量で含んでいる。反応は、例えば、６５〜９９．９質量％の成分（ａｉ）としての少なくとも１種の多官能性イソシアネート、及び０．１〜２０質量％の成分（ａｃ）としての少なくとも１種の触媒を用いて行われ、上記各質量は組成物（Ａ）の総質量に基づくものであり、各成分の質量％の合計は１００質量％である。
【００４１】
反応は、好ましくは６８〜９９．８質量％、より好ましくは７１〜９９．７質量％、特に８０〜９０質量％の成分（ａｉ）、及び好ましくは０．２〜１８質量％の成分（ａｃ）、より好ましくは０．３〜１６質量％、特に好ましくは０．５〜１４質量％の成分（ａｃ）を用いて行われ、上記各質量は組成物（Ａ）の総質量に基づくものであり、各成分の質量％の合計は１００質量％である。
【００４２】
上述の好ましい範囲内において、得られるゲルは特に安定であり、続く乾燥工程において収縮しない、或いはほんの少し収縮するのみである。
【００４３】
成分（ａｉ）
本発明の方法において、少なくとも１種の多官能性イソシアネートを成分（ａｉ）として反応させることが好ましい。
【００４４】
好ましくは、使用される成分（ａｉ）の量は、少なくとも６５質量％、特に少なくとも６８質量％、より好ましくは少なくとも７１質量％、とりわけ少なくとも８０質量％である。好ましくは、使用される成分（ａｉ）の量は、９９．９質量％以下、特に９９．８質量％以下、特に好ましくは９９．７質量％以下、とりわけ９０質量％以下である。各質量％は、組成物（Ａ）の総質量に基づくものである。
【００４５】
使用可能な多官能性イソシアネートは、芳香族、脂肪族、脂環式及び／又は芳香脂肪族イソシアネートである。このような多官能性イソシアネートは、それ自体公知であるか、或いはそれ自体公知の方法により製造し得る。また、多官能性イソシアネートは、特に混合物として使用することができ、このため、この場合の成分（ａｉ）は種々の多官能性イソシアネートを含んでいる。モノマー構成要素（ａｉ）として使用可能な多官能性イソシアネートは、モノマー成分の１分子当たり、２個（以下、ジイソシアネートと称する）又は２個を超えるイソシアネート基を有する。
【００４６】
特に好適な多官能性イソシアネートは、ジフェニルメタン２，２’−、２，４’−及び／又は４，４’−ジイソシアネート（ＭＤＩ）、ナフタレン１，５−ジイソシアネート（ＮＤＩ）、トリレン２，４−及び／又は２，６−ジイソシアネート（ＴＤＩ）、３，３’−ジメチルビフェニルジイソシアネート、１，２−ジフェニルエタンジイソシアネート及び／又はｐ−フェニレンジイソシアネート（ＰＰＤＩ）、トリメチレン、テトラメチレン、ペンタメチレン、ヘキサメチレン、ヘプタメチレン及び／又はオクタメチレンジイソシアネート、２−メチルペンタメチレン１，５−ジイソシアネート、２−エチルブチレン１，４−ジイソシアネート、ペンタメチレン１，５−ジイソシアネート、ブチレン１，４−ジイソシアネート、１−イソシアナト−３，３，５−トリメチル−５−イソシアナトメチルシクロヘキサン（イソホロンジイソシアネート、ＩＰＤＩ）、１，４−及び／又は１，３−ビス（イソシアナトメチル）シクロヘキサン（ＨＸＤＩ）、シクロヘキサン１，４−ジイソシアネート、１−メチルシクロヘキサン２，４−及び／又は２，６−ジイソシアネート、及びジシクロヘキシルメタン４，４’−、２，４’−及び／又は２，２’−ジイソシアネートである。
【００４７】
多官能性イソシアネート（ａｉ）として、芳香族イソシアネートが好ましい。成分（ａｉ）の特に好ましい多官能性イソシアネートは下記の実施態様である：
ｉ）トリレンジイソシアネート（ＴＤＩ）、特に２，４−ＴＤＩ又は２，６−ＴＤＩ、又は２，４−及び２，６−ＴＤＩの混合物、に基づく多官能性イソシアネート；
ｉｉ）ジフェニルメタンジイソシアネート（ＭＤＩ）、特に２，２’−ＭＤＩ又は２，４’−ＭＤＩ又は４，４’−ＭＤＩ、又はオリゴマーＭＤＩ（ポリフェニルポリメチレンイソシアネートとも称される）、又は上述のジフェニルメタンジイソシアネートの２種又は３種の混合物、或いはＭＤＩの製造で得られる粗ＭＤＩ、或いは少なくとも１種のＭＤＩのオリゴマーと少なくとも１種の上述の低分子量ＭＤＩ誘導体との混合物、に基づく多官能性イソシアネート；
ｉｉｉ）実施態様ｉ）の少なくとも１種の芳香族イソシアネートと実施態様ｉｉ）の少なくとも１種の芳香族イソシアネートとの混合物。
【００４８】
さらなる実施態様によれば、本発明は上述した多孔性材料の製造方法に関し、イソシアネート混合物が成分（ａｉ）として使用される。
【００４９】
オリゴマージフェニルメタンジイソシアネートは多官能性イソシアネートとして特に好ましい。オリゴマージフェニルメタンジイソシアネート（以下、オリゴマーＭＤＩと称する）はオリゴマー縮合生成物、又は複数のオリゴマー縮合生成物の混合物であり、従ってジフェニルメタンジイソシアネート（ＭＤＩ）の誘導体／複数の誘導体である。多官能性イソシアネートは、モノマー芳香族ジイソシアネートとオリゴマーＭＤＩとの混合物からなることも好ましい。
【００５０】
さらなる実施態様によれば、本発明は上述した多孔性材料の製造方法に関し、前記多官能性イソシアネートがモノマー芳香族ジイソシアネートとオリゴマーＭＤＩとの混合物である。
【００５１】
ポリマーＭＤＩとモノマーＭＤＩとの混合物を使用する場合、該混合物中のポリマーＭＤＩの量は、例えば、１００％〜３０％の範囲、好ましくは９５％〜４０％の範囲、より好ましくは９０％〜４５％の範囲である。モノマーＭＤＩの量は、例えば、６０％〜０％の範囲、好ましくは５５％〜１０％の範囲、より好ましくは５０％〜１５％の範囲である。上記の％はポリマーＭＤＩとモノマーＭＤＩとの合計に基づくものである。
【００５２】
ＭＤＩ異性体の好適な混合物は、例えば２，４−ＭＤＩ及び４，４’−ＭＤＩを含む。２，４−ＭＤＩ及び４，４’−ＭＤＩを含む混合物の総質量（１００質量％である）に基づいて、２，４−ＭＤＩの総質量割合は、好ましくは０〜５６質量％、特に０．４〜５４質量％、より好ましくは０．８〜５２質量％、特に好ましくは１．２〜５０質量％である。出発物質中の異性体の量を上記の範囲で順守することにより、特に有利な細孔構造、低い熱伝導率及び乾燥時の低い収縮を有する多孔性材料が得られる。
【００５３】
オリゴマーＭＤＩは、複数の環、及び２を超える、特に３又は４又は５の官能価を有するＭＤＩの縮合生成物を１種以上含んでいる。オリゴマーＭＤＩは公知であり、しばしばポリフェニルポリメチレンイソシアネート又はポリマーＭＤＩと呼ばれる。オリゴマーＭＤＩは、通常、種々の官能価を有するＭＤＩに基づくイソシアネートの混合物からなる。オリゴマーＭＤＩは、通常、モノマーＭＤＩと混合して使用される。
【００５４】
オリゴマーＭＤＩを含むイソシアネートの（平均）官能価は、約２．２〜約５、特に２．３〜３．５、特に２．４〜３の範囲で変化し得る。このような、種々の官能価を有する、ＭＤＩに基づく多官能性イソシアネートの混合物は、特に、ＭＤＩの製造で得られる粗ＭＤＩである。
【００５５】
多官能性イソシアネート又はＭＤＩに基づく複数の多官能性イソシアネートの混合物は、公知であり、例えばＢＡＳＦ Ｐｏｌｙｕｒｅｔｈａｎｅｓ ＧｍｂＨ製の商品名Ｌｕｐｒａｎａｔ（登録商標）で市販されている。
【００５６】
成分（ａｉ）の官能価は、好ましくは少なくとも２、特には少なくとも２．２、特に好ましくは少なくとも２．４である。成分（ａｉ）の官能価は、好ましくは２．２〜４、特に好ましくは２．４〜３である。
【００５７】
成分（ａｉ）のイソシアネート基の含有量は、好ましくは５〜１０ｍｍｏｌ／ｇ、特に６〜９ｍｍｏｌ／ｇ、特に好ましくは７〜８．５ｍｍｏｌ／ｇである。当業者は、ｍｍｏｌ／ｇのイソシアネート基の含有量とｇ／当量の当量質量とは逆数の関係を有することを承知している。ｍｍｏｌ／ｇのイソシアネート基の含有量は、ＡＳＴＭ Ｄ−５１５５−９６ Ａに従って得られる質量％の含有量に由来し得る。
【００５８】
好ましい実施態様において、成分（ａｉ）は、ジフェニルメタン４，４’−ジイソシアネート、ジフェニルメタン２，４’−ジイソシアネート、ジフェニルメタン２，２’−ジイソシアネート、及びオリゴマージフェニルメタンジイソシアネートから選択される少なくとも１種の多官能性イソシアネートを含む。この好ましい実施態様では、成分（ａｉ）は、オリゴマージフェニルメタンジイソシアネートを含み、少なくとも２．４の官能価を有することが特に好ましい。
【００５９】
使用される成分（ａｉ）の粘度は、広い範囲で変化し得る。成分（ａｉ）は、好ましくは１００〜３０００ｍＰａ．ｓ、特に好ましくは２００〜２５００ｍＰａ．ｓの粘度を有する。
【００６０】
成分（ａｉ）、（ａｃ）及び（ａｍ）は、以下、有機ゲル前駆体（Ａ’）と総称される。成分（ａｉ）、（ａｃ）及び（ａｍ）の部分的反応が、次いでゲルに変換される現実のゲル前駆体（Ａ’）をもたらすことは、当業者には明白なことである。
【００６１】
成分（ａｃ）
組成物（Ａ）は、さらに、成分（ａｃ）としての少なくとも１種の触媒を含んでいる。使用される成分（ａｃ）の量は、好ましくは少なくとも０．１質量％、特に少なくとも０．２質量％、特に好ましくは少なくとも０．３質量％、とりわけ少なくとも０．５質量％である。使用される成分（ａｃ）の量は、好ましくは２０質量％以下、特に１８質量％以下、特に好ましくは１６質量％以下、とりわけ１４質量％以下である。上記各質量％は組成物（Ａ）の総量に対するものである。
【００６２】
使用可能な触媒は、一般に当業者に公知の全ての触媒であり、イソシアネートの三量化（三量化触媒として知られる）及び／又はイソシアネートとアミノ基との反応（ゲル化触媒として知られる）及び／又はイソシアネートと水との反応（発泡触媒として知られる）を促進する触媒である。
【００６３】
対応する触媒はそれ自体公知であり、上述の３つの反応において異なる反応活性を有する。したがって、相対活量により、触媒は、上述のタイプの１種以上に割り当てられる。さらに、上述の反応以外の反応も起こり得ることは当業者に知られている。
【００６４】
対応する触媒は、例えば、ポリウレタン，第３版，Ｇ．Ｏｅｒｔｅｌ，ＨａｎｓｅｒＶｅｒｌａｇ，Ｍｕｎｉｃｈ，１９９３年に公知であるように、特に、そのゲル化／発泡化の比に従い特徴づけられ得る。
【００６５】
さらなる実施態様によれば、本発明は、上述した多孔性材料の製造方法に関し、前記触媒が、イソシアヌレート基の形成のための三量化に触媒作用を及ぼす。
【００６６】
別の実施態様によれば、本発明は、上述した多孔性材料の製造方法に関し、成分（ａｃ）が少なくとも１つの第３級アミノ基を含む。
【００６７】
同時に、好ましい触媒は三量化に顕著な活性を有する。好ましくは、これは、網状構造の均一性に有利な影響を与え、特に有利な機械的性質をもたらす。
【００６８】
触媒は、モノマー構成要素として組み込むことができる（組み込み可能触媒）かもしれないが、或いは組み込むことができない。
【００６９】
成分（ａｃ）として好ましい触媒は、第１級、第２級及び第３級アミン、トリアジン誘導体、有機金属化合物、金属キレート、有機リン化合物、特にホスホレンの酸化物、第４級アンモニウム塩、水酸化アンモニウム、及びまたアルカリ金属及びアルカリ土類金属の水酸化物、アルコキシド及びカルボキシレートからなる群から選択される。
【００７０】
したがって、さらなる実施態様によれば、本発明は、上述した多孔性材料の製造方法に関し、成分（ａｃ）が、第１級、第２級及び第３級アミン、トリアジン誘導体、有機金属化合物、金属キレート、ホスホレンの酸化物、第４級アンモニウム塩、水酸化アンモニウム、及びアルカリ金属及びアルカリ土類金属の水酸化物、アルコキシド及びカルボキシレートからなる群から選択される。
【００７１】
好適な有機リン化合物、特にホスホレンの酸化物は、例えば、１−メチルホスホレンオキシド、３−メチル−１−フェニルホスホレンオキシド、１−フェニルホスホレンオキシド、３−メチル−１−ベンジルホスホレンオキシドが挙げられる。
【００７２】
好ましくは、好適な触媒は三量化触媒である。好適な三量化触媒としては、特に強塩基、例えば、水酸化第４級アンモニウム、例えばアルキル基に１〜４個の炭素原子を有する水酸化テトラアルキルアンモニウム及び水酸化ベンジルトリメチルアンモニウム、アルカリ金属水酸化物、例えば水酸化カリウム又は水酸化ナトリウム、並びに、アルカリ金属アルコキシド、例えばナトリウムメトキシド、カリウムメトキシド及びナトリウムエトキシド、及びカリウムイソプロポキシドが挙げられる。
【００７３】
さらに好適な三量化触媒としては、特に、カルボン酸のアルカリ金属塩、例えばギ酸カリウム、酢酸ナトリウム、酢酸カリウム、酢酸セシウム、酢酸アンモニウム、プロピオン酸カリウム、ソルビン酸カリウム、２−エチルヘキサン酸カリウム、オクタン酸カリウム、トリフルオロ酢酸カリウム、トリクロロ酢酸カリウム、クロロ酢酸ナトリウム、ジクロロ酢酸ナトリウム、トリクロロ酢酸ナトリウム、アジピン酸カリウム、安息香酸カリウム及び安息香酸ナトリウム、１０〜２０個の炭素原子、及び任意に側ＯＨ基を有しても良い飽和又は不飽和長鎖脂肪酸のアルカリ金属塩が挙げられる。
【００７４】
さらに好適な三量化触媒としては、特に、Ｎ−ヒドロキシアルキル第４級アンモニウムカルボキシレート、例えばトリメチルヒドロキシプロピルアンモニウムホーメートが挙げられる。
【００７５】
さらに好適な三量化触媒としては、特に、酢酸１−エチル−３−メチルイミダゾリウム（酢酸ＥＭＩＭ）、酢酸１−ブチル−３−メチルイミダゾリウム（酢酸ＢＭＩＭ）、オクタン酸１−エチル−３−メチルイミダゾリウム（オクタン酸ＥＭＩＭ）、及びオクタン酸１−ブチル−３−メチルイミダゾリウム（オクタン酸ＢＭＩＭ）が挙げられる。
【００７６】
第３級アミンも三量化触媒として当業者にそれ自体公知である。第３級アミン、即ち少なくとも１個の第３級アミノ基を有する化合物は、触媒（ａｃ）として特に好ましい。三量化触媒として特徴的性質を有する好適な第３級アミンとしては、特にＮ，Ｎ’，Ｎ’’−トリス（ジアルキルアミノアルキル）−ｓ−ヘキサヒドロトリアジン、例えばＮ，Ｎ’，Ｎ’’−トリス（ジメチルアミノプロピル）−ｓ−ヘキサヒドロトリアジン、トリス（ジアメチルアミノメチル）フェノールが挙げられる。
【００７７】
金属−有機化合物は、ゲル触媒として当業者にそれ自体公知である。スズ−有機化合物、例えばスズ２−エチルヘキサノエート及びジブチルスズジラウレートが、特に好ましい。
【００７８】
また、第３級アミンは、ゲル触媒として当業者にそれ自体公知である。前述のように、第３級アミンは触媒（ａｃ）として特に好ましい。ゲル触媒として良好な性質を有する好適な第３級アミンとしては、特に、Ｎ，Ｎ−ジメチルベンジルアミン、Ｎ，Ｎ’−ジメチルピペラジン及びＮ，Ｎ−ジメチルシクロヘキシルアミン、ビス（２−ジメチルアミノエチル）エーテル、Ｎ，Ｎ，Ｎ，Ｎ，Ｎ−ペンタメチルジエチレントリアミン、メチルイミダゾール、ジメチルイミダゾール、アミノプロピルイミダゾール、ジメチルベンジルアミン、１，６−ジアザビシクロ［５．４．０］ウンデカ−７−エン、トリエチルアミン、トリエチレンジアミン（１，４−ジアザビシクロ［２．２．２］オクタン）、ジメチルアミノエタノールアミン、ジメチルアミノプロピルアミン、Ｎ，Ｎ−ジメチルアミノエトキシエタノール、Ｎ，Ｎ，Ｎ−トリメチルアミノエチルエタノールアミン、トリエタノールアミン、ジエタノールアミン、トリイソプロパノールアミン、ジイソプロパノールアミン、メチルジエタノールアミン、及びブチルジエタノールアミンが挙げられる。
【００７９】
成分（ａｃ）として特に好ましい触媒は、ジメチルシクロヘキシルアミン、ジメチルピペラジン、ビス（２−ジメチルアミノエチル）エーテル、Ｎ，Ｎ，Ｎ，Ｎ，Ｎ−ペンタメチルジエチレントリアミン、メチルイミダゾール、ジメチルイミダゾール、アミノプロピルイミダゾール、ジメチルベンジルアミン、１，６−ジアザビシクロ［５．４．０］ウンデカ−７−エン、トリスジメチルアミノプロピルヘキサヒドロトリアジン、トリエチルアミン、トリス（ジメチルアミノメチル）フェノール、トリエチレンジアミン（ジアザビシクロ［２．２．２］オクタン）、ジメチルアミノエタノールアミン、ジメチルアミノプロピルアミン、Ｎ，Ｎ−ジメチルアミノエトキシエタノール、Ｎ，Ｎ，Ｎ−トリメチルアミノエチルエタノールアミン、トリエタノールアミン、ジエタノールアミン、トリイソプロパノールアミン、ジイソプロパノールアミン、メチルジエタノールアミン、ブチルジエタノールアミンからなる群から選択される。
【００８０】
特に好ましくは、ジメチルシクロヘキシルアミン、ジメチルピペラジン、メチルイミダゾール、ジメチルイミダゾール、ジメチルベンジルアミン、１，６−ジアザビシクロ［５．４．０］ウンデカ−７−エン、トリスジメチルアミノプロピルヘキサヒドロトリアジン、トリエチルアミン、トリス（ジメチルアミノメチル）フェノール、トリエチレンジアミン（ジアザビシクロ［２．２．２］オクタン）、ジメチルアミノエタノールアミン、ジメチルアミノプロピルアミン、Ｎ，Ｎ，Ｎ−トリメチルアミノエチルエタノールアミン、トリエタノールアミン、ジエタノールアミン、メチルジエタノールアミン、ブチルジエタノールアミン、金属アセチルアセトネート、アンモニウムエチルヘキサノエート、並びに、金属の酢酸塩、プロピオン酸塩、ソルビン酸塩、エチルヘキサン酸塩、オクタン酸塩及び安息香酸塩である。
【００８１】
したがって、さらなる実施態様によれば、本発明は、上述した多孔性材料の製造方法に関し、触媒（ａｃ）が、ジメチルシクロヘキシルアミン、ビス（２−ジメチルアミノエチル）エーテル、Ｎ，Ｎ，Ｎ，Ｎ，Ｎ−ペンタメチルジエチレントリアミン、メチルイミダゾール、ジメチルイミダゾール、アミノプロピルイミダゾール、ジメチルベンジルアミン、１，６−ジアザビシクロ［５．４．０］ウンデカ−７−エン、トリスジメチルアミノプロピルヘキサヒドロトリアジン、トリエチルアミン、トリス（ジメチルアミノメチル）フェノール、トリエチレンジアミン（ジアザビシクロ［２．２．２］オクタン）、ジメチルアミノエタノールアミン、ジメチルアミノプロピルアミン、Ｎ，Ｎ−ジメチルアミノエトキシエタノール、Ｎ，Ｎ，Ｎ−トリメチルアミノエチルエタノールアミン、トリエタノールアミン、ジエタノールアミン、トリイソプロパノールアミン、ジイソプロパノールアミン、メチルジエタノールアミン、ブチルジエタノールアミン、金属アセチルアセトネート、アンモニウムエチルヘキサノエート、並びに、金属の酢酸塩、プロピオン酸塩、ソルビン酸塩、エチルヘキサン酸塩、オクタン酸塩及び安息香酸塩からなる群から選択される。
【００８２】
本発明により、成分（ａｃ）は１種以上の触媒を含むことができる。例えば、この明細書において、三量化触媒もアミンも含む混合物を使用することができる。したがって、さらなる実施態様によれば、本発明は、上述した多孔性材料の製造方法に関し、成分（ａｃ）がイソシアヌレート基を生成するための三量化に触媒作用を及ぼす触媒、及びアミン触媒を含む。
【００８３】
この明細書において、イソシアヌレート基を形成するための三量化に触媒作用を及ぼす触媒と、アミン触媒との量比は広範囲で変化してもよい。好ましくは、イソシアヌレート基を形成するための三量化に触媒作用を及ぼす触媒は、イソシアヌレート基を形成するための三量化に触媒作用を及ぼす触媒とアミン触媒との合計の、１００％〜３０％、特に好ましくは１００％〜４０％、より好ましくは１００％〜４５％の量で使用される。
【００８４】
成分（ａｃ）は、さらに１種以上の酸を含むことができる。したがって、さらなる実施態様によれば、本発明は、上述した多孔性材料の製造方法に関し、成分（ａｃ）がすくなくとも１種のカルボン酸を含む。
【００８５】
一般的には、この明細書において、任意のカルボン酸を使用することができる。また、本発明により、２種以上のカルボン酸を使用することも可能である。好ましくは、２個〜１２個の炭素原子を有する飽和又は不飽和モノカルボン酸、例えば、２個〜８個の炭素原子を有する飽和又は不飽和モノカルボン酸、ギ酸、酢酸、プロピオン酸、ソルビン酸、安息香酸、エチルヘキサン酸、オクタン酸を使用する。
【００８６】
したがって、さらなる実施態様によれば、本発明は、上述した多孔性材料の製造方法に関し、前記カルボン酸が２個〜１２個の炭素原子を有する飽和又は不飽和モノカルボン酸からなる群から選択される。
【００８７】
さらに、成分（ａｃ）は１種以上の酸と組み合わせる塩を含むことができる。塩は、飽和又は不飽和モノカルボン酸の、アルカリ金属及びアルカリ土類金属、アンモニウム、イオン液体塩からなる群から選択される。一般的には、この明細書において、任意の、飽和若しくは不飽和モノカルボン酸のアルカリ金属及びアルカリ土類金属塩、又はアンモニウム若しくはイオン液体塩を使用することができる。また、この明細書において、飽和又は不飽和モノカルボン酸のアルカリ金属及びアルカリ土類金属塩の２種以上の混合物を使用することも可能である。
【００８８】
好ましくは、塩は２個〜８個の炭素原子を有する飽和又は不飽和モノカルボン酸のアルカリ金属及びアルカリ土類金属塩からなる群から選択され、より好ましくは、塩は２個〜８個の炭素原子を有する直鎖の飽和又は不飽和モノカルボン酸のアルカリ金属及びアルカリ土類金属塩からなる群から選択される。２個〜８個の炭素原子を有する飽和又は不飽和モノカルボン酸のアルカリ金属及びアルカリ土類金属塩を触媒として使用することは向上された圧縮強度を有する多孔性材料をもたらすことが見出された。この明細書において、好ましくは、２個〜６個の炭素原子を有する飽和又は不飽和モノカルボン酸のアルカリ金属及びアルカリ土類金属塩、特に２個〜６個の炭素原子を有する直鎖の飽和又は不飽和モノカルボン酸のアルカリ金属及びアルカリ土類金属塩を使用する。好適な塩は、例えば、各モノカルボン酸のナトリウム塩、カリウム塩又はカルシウム塩である。
【００８９】
好ましくは、２個〜８個の炭素原子を有する飽和又は不飽和モノカルボン酸のアルカリ金属及びアルカリ土類金属塩からなる群から選択される塩は、２個〜１２個の炭素原子を有する飽和又は不飽和モノカルボン酸からなる群から選択される酸との組み合わせで使用される。
【００９０】
より好ましくは、塩は２個〜８個の炭素原子を有する飽和又は不飽和モノカルボン酸のアルカリ金属及びアルカリ土類金属塩からなる群から選択され、同時に、酸は酢酸及びプロピオン酸からなる群から選択される。
【００９１】
塩及び酸は、例えば、１：１０〜１４：１の範囲、好ましくは１：５〜１２：１の範囲、より好ましくは１：１〜１０：１の範囲の比で使用されてもよい。
【００９２】
溶媒（Ｂ）
本発明では、反応は溶媒（Ｂ）の存在下で行われる。
【００９３】
本発明において、用語の溶媒（Ｂ）は、液体希釈剤、即ち狭義の溶媒と分散媒体との両方を含む。混合物は、特に真溶液、コロイド溶液又は分散液（例えば、エマルジョン又は懸濁液）であり得る。好ましくは、混合物は真溶液である。溶媒（Ｂ）は、工程（ａ）の条件で液体である化合物、好ましくは有機溶媒である化合物である。
【００９４】
溶媒（Ｂ）は、一般に、任意の好適な化合物又は複数の化合物の混合物であることができ、溶媒（Ｂ）は混合物が工程（ａ）で提供される温度及び圧力条件（短時間での溶解条件）下で液体である。溶媒（Ｂ）の組成物は、この組成物が有機ゲル前駆体を溶解又は分散、好ましくは溶解することができるように選択される。好ましい溶媒（Ｂ）は、有機ゲル前駆体（Ａ’）用の溶媒であるもの、即ち反応条件下で完全に有機ゲル前駆体（Ａ’）を溶解するものである。
【００９５】
溶媒（Ｂ）の存在下での反応の反応生成物は、初期ではゲルであり、即ち溶媒（Ｂ）で膨潤される粘弾性化学的網状体である。工程（ｂ）で形成される網状体用の良好な膨潤剤である溶媒（Ｂ）は、微細孔及び小さい平均孔径を有する網状体をもたらし、一方、工程（ｂ）で得られるゲル用の劣った膨潤剤である溶媒（Ｂ）は、一般に、大きな平均孔径を有する粗細孔の網状体をもたらす。
【００９６】
したがって、溶媒（Ｂ）の選択は、所望の孔径分布及び所望の多孔率に影響を及ぼす。また、溶媒（Ｂ）の選択は、一般的に、析出された反応生成物の生成による析出又は凝集が、本発明の方法の工程（ｂ）の間又は後に相当程度に起こることがないような方法で、なされる。
【００９７】
好適な溶媒（Ｂ）を選択した場合、析出された反応生成物の割合は、通常、混合物の総量に対して１質量％未満である。特定の溶媒（Ｂ）で形成された析出生成物の量は、ゲル化点の前に好適なフィルタにより反応混合物をろ過することにより重量測定法で測定することができる。
【００９８】
使用可能な溶媒（Ｂ）は、イソシアネートに基づくポリマー用の、従来技術で知られている溶媒である。好ましい溶媒は、成分（ａｉ）及び（ａｃ）用の溶媒、即ち反応条件下で成分（ａｉ）及び（ａｃ）の構成成分を実質的に完全に溶解する溶媒である。好ましくは、溶媒（Ｂ）は、不活性であり、即ち成分（ａｉ）に対して非反応性である。さらに、好ましくは、溶媒（Ｂ）はモノオールと混和可能である。
【００９９】
使用可能な溶媒（Ｂ）としては、例えば、ケトン、アルデヒド、アルキルアルカノエート、アミド、例えばホルムアミド及びＮ−メチルピロリドン、スルホキシド、例えばジメチルスルホキシド、脂肪族及び脂環式ハロゲン化炭化水素、ハロゲン化芳香族化合物、並びに、フッ素含有のエーテルが挙げられる。上述の化合物の２種以上の混合物が同様に使用可能である。
【０１００】
溶媒（Ｂ）としてさらに使用可能なものは、アセタール、特にジエトキシメタン、ジメトキシメタン及び１，３−ジオキソランである。
【０１０１】
ジアルキルエーテル及び環状エーテルも、溶媒（Ｂ）として同様に好適である。好ましいジアルキルエーテルとしては、特に、２〜６個の炭素原子を有するもの、特にメチルエチルエーテル、ジエチルエーテル、メチルプロピルエーテル、メチルイソプロピルエーテル、プロピルエチルエーテル、エチルイソプロピルエーテル、ジプロピルエーテル、プロピルイソプロピルエーテル、ジイソプロピルエーテル、メチルブチルエーテル、メチルイソブチルエーテル、メチルｔ−ブチルエーテル、エチルｎ−ブチルエーテル、エチルイソブチルエーテル、及びエチルｔ−ブチルエーテルが挙げられる。好ましい環状エーテルとしては、特に、テトラヒドロフラン、ジオキサン及びテトラヒドロピランが挙げられる。
【０１０２】
アルデヒド及び／又はケトンは、溶媒（Ｂ）として特に好適である。溶媒（Ｂ）として好適なアルデヒド又はケトンは、特に、一般式Ｒ２−（ＣＯ）−Ｒ１（式中、Ｒ１及びＲ２は、それぞれ水素原子又は１、２、３、４、５、６又は７個の炭素原子を有するアルキル基である）に対応するものである。好適なアルデヒド又はケトンとしては、特に、アセトアルデヒド、プロピオンアルデヒド、ｎ−ブチルアルデヒド、イソブチルアルデヒド、２−エチルブチルアルデヒド、バレルアルデヒド、イソペントアルデヒド、２−メチルペントアルデヒド、２−エチルヘキサアルデヒド、アクロレイン、メタクロレイン、クロトンアルデヒド、フルフラール、アクロレインダイマー、メタアクロレインダイマー、１，２，３，６−テトラヒドロベンズアルデヒド、６−メチル−３−シクロヘキサンアルデヒド、シアノアセトアルデヒド、エチルグリオキシレート、ベンズアルデヒド、アセトン、ジエチルケトン、メチルエチルケトン、メチルイソブチルケトン、メチルｎ−ブチルケトン、メチルペンチルケトン、ジプロピルケトン、エチルイソプロピルケトン、エチルブチルケトン、ジイソブチルケトン、５−メチル−２−アセチルフラン、２−アセチルフラン、２−メトキシ−４−メチルペンタン−２−オン、５−メチルヘプタン−３−オン、オクタノン、シクロヘキサノン、シクロペンタノン、及びアセトフェノンが挙げられる。上述のアルデヒド及びケトンは混合物の形態で使用することもできる。１置換基当たり３個以下の炭素原子を有するアルキル基を持つケトン及びアルデヒドは溶媒（Ｂ）として好ましい。
【０１０３】
さらに好ましい溶媒は、アルキルアルカノエート、特にギ酸メチル、酢酸メチル、ギ酸エチル、酢酸イソプロピル、酢酸ブチル、酢酸エチル、グリセリントリアセテート、及びエチルアセトアセテートが挙げられる。好ましいハロゲン化溶媒はＷＯ ００／２４７９９の４頁１２行〜５頁４行に記載されている。
【０１０４】
さらなる好適な溶媒（Ｂ）は、有機炭酸塩、例えば炭酸ジメチル、炭酸エチレン、炭酸プロピレン又は炭酸ブチレンが挙げられる。
【０１０５】
多くの場合、特に好適な溶媒（Ｂ）は、上述の溶媒から選択される２種以上の完全に混和する化合物を用いて得られる。
【０１０６】
工程（ｂ）、工程（ｃ）の乾燥の間に、あまり大きく収縮することのない十分に安定したゲルを得るために、組成物（Ａ）及び溶媒（Ｂ）を含む混合物（Ｉ）の総質量（１００質量％である）に対する組成物（Ａ）の割合は、一般的に、１質量％以上である必要がある。組成物（Ａ）及び溶媒（Ｂ）を含む混合物（Ｉ）の総質量（１００質量％である）に対する組成物（Ａ）の割合は、好ましくは少なくとも２質量％、特に好ましくは少なくとも３質量％、特に少なくとも３．５質量％である。
【０１０７】
一方、提供される混合物中の組成物（Ａ）の濃度は、余り高すぎるのは良くない。そうでないと、好ましい性質を有する多孔性材料を得ることができない。一般的には、組成物（Ａ）及び溶媒（Ｂ）を含む混合物（Ｉ）の総質量（１００質量％である）に対する組成物（Ａ）の割合は、５０質量％以下である。組成物（Ａ）及び溶媒（Ｂ）を含む混合物（Ｉ）の総質量（１００質量％である）に対する組成物（Ａ）の割合は、好ましくは４５質量％以下、特に好ましくは４２質量％以下、より好ましくは３９質量％以下、特に３６質量％以下である。
【０１０８】
組成物（Ａ）及び溶媒（Ｂ）を含む混合物（Ｉ）の総質量（１００質量％である）に対する組成物（Ａ）の割合は、好ましくは１〜４５質量％、特に２〜４２質量％、より好ましくは３〜３９質量％、特に好ましくは３．５〜３６質量％である。上述の範囲の出発材料の量に順守することにより、特に有利な細孔構造、低い熱伝導率及び乾燥時の低い収縮を有する多孔性材料が得られる。
【０１０９】
反応の前に、使用される成分を混合すること、特にそれらを均一に混合することが必要である。混合の速度は、混合欠陥を避けるために、反応速度に比較して大きくするべきである。適当な混合速度は、当業者にとってそれ自体公知である。
【０１１０】
本発明では、溶媒（Ｂ）が使用される。溶媒（Ｂ）は、２種以上の溶媒、例えば３種又は４種の溶媒の混合物であり得る。好適な溶媒は、例えば、２種以上のケトンの混合物、例えばアセトンとジエチルケトンとの混合物、アセトンとメチルエチルケトンとの混合物、又はジエチルケトンとメチルエチルケトンとの混合物が挙げられる。
【０１１１】
さらに好ましい溶媒は、炭酸プロピレンと１種以上の溶媒との混合物、例えば、炭酸プロピレンとジエチルケトンとの混合物、或いは例えば、炭酸プロピレンと２種以上のケトンとの混合物、例えば炭酸プロピレンとアセトンとジエチルケトンとの混合物、炭酸プロピレンとアセトンとメチルエチルケトンとの混合物、又は炭酸プロピレンとジエチルケトとメチルエチルケトンとの混合物が挙げられる。
【０１１２】
多孔性材料の好ましい製造方法
本発明の製造方法は、下記工程、
（ａ）前述の組成物（Ａ）及び溶媒（Ｂ）を含む混合物を提供する工程と、
（ｂ）溶媒（Ｂ）の存在下で組成物（Ａ）の成分を反応させ、ゲルを形成する工程と、
（ｃ）工程（ｂ）で得られたゲルを乾燥する工程と
を含む。
【０１１３】
工程（ａ）〜（ｃ）の好ましい実施態様を以下に記載する。
【０１１４】
工程（ａ）
本発明では、工程（ａ）において、組成物（Ａ）及び溶媒（Ｂ）を含む混合物を提供する。
【０１１５】
組成物（Ａ）の成分、例えば成分（ａｉ）及び（ａｍ）は、好ましくは相互に分離して提供され、その際、各成分は溶媒（Ｂ）の適当な部分量の中に入れて提供される。分離供給は、ゲル化反応を、最適に監視し、又は混合の前又は混合中に制御することを可能にする。
【０１１６】
特に好ましくは、成分（ａｍ）及び（ａｃ）は、混合物として、即ち成分（ａｉ）と分離して提供される。
【０１１７】
また、工程（ａ）で提供される単一又は複数の混合物は、さらなる成分として、当業者に公知の慣用の助剤も含むことができる。例えば、表面活性化物質、難燃剤、核形成剤、酸化安定剤、滑剤及び離型剤、染料及び顔料、安定剤（例、加水分解、光、熱又は退色に対する）、無機及び／又は有機充填剤、強化材料、及び殺生物剤が挙げられる。
【０１１８】
上述の助剤及び添加剤に関するさらなる情報は、専門文献、例えば、プラスチック添加剤ハンドブック、第５版、Ｈ．Ｚｗｅｉｆｅｌ編集、Ｈａｎｓｅｒ出版、Ｍｕｎｉｃｈ、２００１年に見出される。
【０１１９】
工程（ｂ）
本発明では、工程（ｂ）において、組成物（Ａ）の成分の反応が溶媒（Ｂ）の存在下で反応してゲルを形成する。反応を行うために、まず、工程（ａ）で提供される成分の均一な混合物を製造する必要がある。
【０１２０】
工程（ａ）において、成分の供給は、従来の方法で行うことができる。好ましくは、良好で、急速な混合を達成するために、ここで、撹拌機又は他の攪拌装置を使用する。均一な混合物を製造するのに必要な時間は、混合欠陥を回避するために、ゲル化反応が少なくとも部分的なゲル生成をもたらす時間を短縮すべきである。一般的には、他の混合条件は臨界的でない；例えば混合は、０〜１００℃及び０．１〜１０バール（絶対）で行うことができ、特に、例えば室温及び大気圧で行うことができる。均一混合物を製造した後、好ましくは、混合装置はスイッチオフされる。
【０１２１】
ゲル化反応は、重付加反応、特にイソシアネート基とアミノ基との重付加である。
【０１２２】
本発明において、ゲルは、液体（ソルボゲル（Ｓｏｌｖｏｇｅｌ）、リオゲル（Ｌｙｏｇｅｌ）として知られている、又は液体として水を有する：アクアゲル又はヒドロゲル）と接触して存在しているポリマーに基づく架橋系である。ここで、ポリマー相は、連続的三次元網状体を形成する。
【０１２３】
本発明の製造方法の工程（ｂ）において、ゲルは、通常、そのままに置くことにより、例えば、単に、混合物が存在する容器、反応容器又は反応器（今後ゲル化装置と称する）を放置することにより、形成される。混合物は、ゲル化（ゲル生成）の間はもはや撹拌或いは混合することは好ましくない。なぜなら、撹拌等はゲルの生成を妨げるであろう。ゲル化の間に混合物を覆うこと、又はゲル化装置を密閉することは有利であることが見出されている。
【０１２４】
ゲル化は、当業者にはそれ自体公知であり、例えば、ＷＯ２００９／０２７３１０の２１頁１９行〜２３頁１３行に記載されている。
【０１２５】
工程（ｃ）
本発明では、工程（ｃ）において前工程で得られたゲルを乾燥する。
【０１２６】
一般的には、超臨界的条件で乾燥することは、可能であり、好ましくは溶媒をＣＯ２又は超臨界的乾燥に好適な他の溶媒に置換した後に行う。このような乾燥は、当業者にそれ自体公知である。超臨界的条件は、ＣＯ２又はゲル化溶媒の除去に使用される溶媒が超臨界状態で存在する温度及び圧力を特徴とする。このようにして、溶媒除去時のゲル体の収縮を低下させることができる。
【０１２７】
しかしながら、簡単な方法の条件から見て、ゲルに含まれる液体の臨界温度及び臨界圧力より低い温度及び圧力で、ゲルに含まれる液体をガス状態に変換することにより得られるゲルを、乾燥することが好ましい。
【０１２８】
好ましくは、得られたゲルの乾燥は、溶媒（Ｂ）の臨界温度及び臨界圧力より低い温度及び圧力で、溶媒（Ｂ）をガス状態に変換することにより行う。従って、好ましくは、乾燥は、さらなる溶媒と事前置換されること無く、反応に存在していた溶媒（Ｂ）を除去することにより行われる。
【０１２９】
このような方法は、当業者にはそれ自体公知であり、例えば、ＷＯ２００９／０２７３１０の２６頁２２行〜２８頁３６行に記載されている。
【０１３０】
さらなる実施態様によれば、本発明は、上述した多孔性材料の製造方法に関し、工程ｃ）における乾燥が、ゲルに含まれる液体の臨界温度及び臨界圧力より低い温度及び圧力で、ゲルに含まれる液体をガス状態に変換することにより行われる。
【０１３１】
さらなる実施態様によれば、本発明は、上述した多孔性材料の製造方法に関し、工程ｃ）における乾燥が超臨界条件下で行われる。
【０１３２】
多孔性材料の特性及び用途
本発明は、さらに、本発明の製造方法により得ることができる多孔性材料も提供する。本発明においては、エアロゲルは、多孔性材料とすることが好ましい、即ち、本発明で得ることができる多孔性材料はエアロゲルであることが好ましい。
【０１３３】
さらに、したがって、本発明は、上述した多孔性材料の製造方法により得られる又は得られうる多孔性材料に関する。特に、本発明は、上述した多孔性材料の製造方法により得られる又は得られうる多孔性材料に関し、工程ｃ）における乾燥が超臨界条件で行われる。
【０１３４】
平均孔径は、走査型電子顕微鏡及びその後の細孔の統計的有効数を用いた画像分析により測定される。対応する方法は当業者に公知である。
【０１３５】
好ましくは、多孔性材料の体積平均孔径は４μｍ以下である。多孔性材料の体積平均孔径は、特に好ましくは３μｍ以下、さらに好ましくは２μｍ以下、とりわけ１μｍ以下である。
【０１３６】
低熱伝導率の点から、製品の点から、そして十分に機械的に安定な多孔性材料を得るために、高い多孔率と組み合わせた極めて小さい孔径が望ましいけれども、体積平均孔径には実際上の下限値がある。一般的には、体積平均孔径は、少なくとも２０ｎｍ、好ましくは少なくとも５０ｎｍである。
【０１３７】
本発明に従い得ることができる多孔性材料は、少なくとも７０体積％、特に７０〜９９体積％、特に好ましくは少なくとも８０体積％、さらに特に好ましくは少なくとも８５体積％、とりわけ８５〜９５体積％の多孔率を有する。体積％の多孔率は、多孔性材料の合計体積の特定の割合で細孔を含んでいることを意味する。極めて高い多孔率は、通常、最小の熱伝導率の観点から望ましいが、最大値は、多孔性材料の機械的特性及び加工性によって、その多孔率に現れる。
【０１３８】
組成物（Ａ）の成分、例えば組み込まれることができる成分（ａｍ）、（ａｉ）、（ａｃ）及び触媒は、本発明に従い得ることができる多孔性材料において反応（ポリマー）状態で存在する。本発明の組成物により、モノマー構成要素（Building Blocks）は、主に多孔性材料中のイソシアヌレート結合により結合されており、このイソシアヌレート基はモノマー構成要素（ａｉ）のイソシアネート基の三量化により形成される。多孔性材料がさらなる成分を含む場合、さらなる可能な結合は、例えば、イソシアネート基とアルコール又はフェノールとの反応により形成されたウレタン基である。
【０１３９】
多孔性材料におけるモノマー構成要素の結合のモル％は、固体状態又は膨潤状態でＮＭＲ分光法（核磁気共鳴）を用いて測定される。この測定の好適な方法は当業者に公知である。
【０１４０】
本発明により得ることができる多孔性材料の密度は、通常、２０〜６００ｇ／ｌ、好ましくは５０〜５００ｇ／ｌ、特に好ましくは７０〜２００ｇ／ｌである。
【０１４１】
本発明の方法により、ポリマー粉末又は粒子だけでなく、密着した多孔性材料が得られる。ここで、得られる多孔性材料の三次元形状は、次に、ゲル化装置の形状によって測定されるゲルの形状により測定される。従って、例えば、円筒形ゲル化容器により、通常、ほぼ円筒形ゲルが得られ、その後乾燥されて円筒形の多孔性材料が得られる。
【０１４２】
本発明により得ることができる多孔性材料は、高い機械的安定性を持ちながら、低い熱伝導率、高い多孔率及び低い密度を有する。さらに、多孔性材料は小さい平均孔径を有する。上述の特性の組み合わせにより、多孔性材料は、断熱分野における断熱材料として、特に建築材料として通風状態での用途のために、使用が可能である。
【０１４３】
本発明により得ることができる多孔性材料は、有利な熱的特性、そして、例えば容易な加工性及び高い機械的安定性（例えば、低い脆弱性）等の有利な材料特性を有する。
【０１４４】
公知の材料と比較して、本発明の多孔性材料は低下された吸水率を有する。この明細書において、吸水率は、試料を完全に水中で１時間浸した後の該試料中の含水量として定義される。例えば、従来の多孔性材料は数百パーセントの吸水率を有するが、本発明の多孔性材料はただ１００％未満の低下された吸水率を有する。
【０１４５】
吸水率は、１００％未満であってもよく、ゼロまで低く、即ち吸水性がなくでもよい。さらに、吸水した後、本発明の多孔性材料から水の放出は、本発明の多孔性材料の構造が実質的には損なわれていないままであるような方法で、調整することが可能である。
【０１４６】
好ましくは、本発明の多孔性材料は１００％未満の吸水率を有し、その後、この水は、多孔性材料が実質的には損なわれていないまま、放出することができる。
【０１４７】
また、本発明は、上述した多孔性材料又は上述した方法によって得られる若しくは得られうる多孔性材料を、断熱材料として、又は真空断熱パネルに使用する方法に関する。断熱材料は、例えば、建物の内部又は外部断熱に使用される断熱材料である。本発明の多孔性材料は、有利に、例えば複合材料などの断熱システムに使用することができる。
【０１４８】
したがって、さらなる実施態様によれば、本発明は、上述した多孔性材料の使用方法に関し、前記多孔性材料が断熱系の内部又は外部に使用される。また、さらなる実施態様によれば、本発明は、上述した多孔性材料の使用方法に関し、前記多孔性材料が貯水槽又は製氷機の断熱システムに使用される。
【０１４９】
本発明は、以下の実施態様を含んでおり、これらの実施態様は、ここで定義される各相互依存性により示される実施態様の特定の組み合わせも含むものである。
【０１５０】
１．多孔性材料の製造方法であっで、少なくとも、下記工程、
ａ）（ｉ）有機ゲルの形成に適した成分を含む組成物（Ａ）、及び、
（ｉｉ）溶媒（Ｂ）、
を含む混合物（Ｉ）を提供する工程と、
ｂ）組成物（Ａ）中の成分を反応させ、有機ゲルを得る工程と、
ｃ）工程ｂ）で得られたゲルを乾燥する工程と
を含み、
組成物（Ａ）が少なくとも１種のモノオール（ａｍ）を含むことを特徴とする多孔性材料の製造方法。
【０１５１】
２．前記モノオール（ａｍ）が、前記組成物（Ａ）に基づいて１質量％〜２２質量％の量で、前記組成物（Ａ）に存在している、実施態様１に記載の方法。
【０１５２】
３．前記モノオール（ａｍ）が、１個〜２０個の炭素原子を有する脂肪族モノオール、及び１個〜２０個の炭素原子を有する芳香族モノオールからなる群から選択される、実施態様１又は２に記載の方法。
【０１５３】
４．前記組成物（Ａ）が、成分（ａｉ）としての少なくとも１種の多官能性イソシアネート、及び成分（ａｃ）としての少なくとも１種の触媒を含む、実施態様１から３のいずれか一態様に記載の方法。
【０１５４】
５．前記組成物（Ａ）が１質量％未満の水を含む、実施態様１から４のいずれか一態様に記載の方法。
【０１５５】
６．前記組成物（Ａ）が実質的に芳香族アミンを含まない、実施態様１から５のいずれか一態様に記載の方法。
【０１５６】
７．組成物（Ａ）が、いずれの場合にも該組成物（Ａ）の総質量に基づいて、
−  ６５質量％〜９９．９質量％の成分（ａｉ）としての少なくとも１種の多官能性イソシアネート、及び、
−  ０．１質量％〜２０質量％の成分（ａｃ）としての少なくとも１種の触媒、
を含み、前記組成物（Ａ）の前記成分の質量％の合計が１００質量％である、実施態様１から６のいずれか一態様に記載の方法。
【０１５７】
８．イソシアネート混合物が成分（ａｉ）として使用される、実施態様４から７のいずれか一態様に記載の方法。
【０１５８】
９．前記触媒が、第１級、第２級及び第３級アミン、トリアジン誘導体、有機金属化合物、金属キレート、ホスホレンの酸化物、第４級アンモニウム塩、水酸化アンモニウム、及びアルカリ金属及びアルカリ土類金属の水酸化物、アルコキシド及びカルボキシレートからなる群から選択される、実施態様４から８のいずれか一態様に記載の方法。
【０１５９】
１０．前記触媒が三量化に触媒作用を及ぼし、イソシアヌレート基を形成する、実施態様４から９のいずれか一態様に記載の方法。
【０１６０】
１１．成分（ａｃ）が、イソシアヌレート基を形成するための三量化に触媒作用を及ぼす触媒、及びアミン触媒を含む、実施態様１から１０のいずれか一態様に記載の方法。
【０１６１】
１２．成分（ａｃ）が少なくとも１種のカルボン酸を含む、実施態様１から１１のいずれか一態様に記載の方法。
【０１６２】
１３．工程ｃ）における前記乾燥工程を、ゲルに含まれる液体の臨界温度及び臨界圧力より低い温度及び圧力で、ゲルに含まれる液体をガス状態に変換することにより行う、実施態様１から１２のいずれか一態様に記載の方法。
【０１６３】
１４．実施態様１から１３のいずれか一態様に記載の方法により得られる又は得られうる多孔性材料。
【０１６４】
１５．工程ｃ）における前記乾燥工程が超臨界条件で行われる、実施態様１から１３のいずれか一態様に記載の方法により得られる又は得られうる実施態様１４に記載の多孔性材料。
【０１６５】
１６．実施態様１４又は１５に記載の多孔性材料又は実施態様１から１３のいずれか一態様に記載の方法により得られる又は得られうる多孔性材料を、断熱材料として、又は真空断熱パネルに使用する方法。
【０１６６】
１７．前記多孔性材料を断熱系の内部又は外部に使用する、実施態様１６に記載の使用方法。
【０１６７】
１８．前記多孔性材料を貯水槽又は製氷機断熱システムに使用する、実施態様１６に記載の使用方法。
【０１６８】
以下、実施例を参照して本発明を説明する。
【実施例】
【０１６９】
１．方法
１．１  熱伝導率の測定
Ｈｅｓｔｏ社の熱流計（Ｌａｍｂｄａ Ｃｏｎｔｒｏｌ Ａ５０）を用いて、ＤＩＮ  ＥＮ  １２６６７に従って、熱伝導率を測定した。
【０１７０】
１．２  超臨界二酸化炭素による溶媒抽出
１個又は数個のゲルモノリスを、２５ｌ容量のオートクレーブのサンプルトレイ上に置いた。次いで、超臨界二酸化炭素（ｓｃＣＯ２）で満たした後、ｓｃＣＯ２を２４時間（２０ｋｇ／ｈ）オートクレーブに流すことによりゲル化溶剤を除去（乾燥）した。二酸化炭素を超臨界状態に維持するために、処理圧力を１２０と１３０バールとの間に、処理温度を４５℃に保持した。処理の終了時、４５℃の温度にシステムを維持しながら、制御されたやり方で圧力を標準大気圧まで下げた。オートクレーブを開け、得られた多孔性モノリスを取り出した。
【０１７１】
２．材料
Ｍ２００：ＡＳＴＭ  Ｄ−５１５５−９６  Ａに従って測定して１００ｇ当たり３０．９ｇのＮＣＯ含有量、およそ３の官能価、及びＤＩＮ  ５３０１８に従って測定して２５℃で２１００ｍＰａ．ｓの粘度、を有するオリゴマーＭＤＩ（Ｌｕｐｒａｎａｔ  Ｍ２００）（以下「Ｍ２００」と称する）
Ｌｕｐｒａｎａｔ ＭＩ：ＡＳＴＭ  Ｄ−５１５５−９６  Ａに従って測定して１００ｇ当たり３３．５ｇのＮＣＯ含有量、およそ２の官能価、及びＤＩＮ  ５３０１８に従って測定して２５℃で１２ｍＰａ．ｓの粘度、を有するモノマーＭＤＩ（Ｌｕｐｒａｎａｔ  ＭＩ）（以下「ＭＩ」と称する）
触媒：Ｄａｂｃｏ  Ｋ１５（ジエチレングリコールに溶解したカリウムエチルヘキサノエート（８５％））
Ｄａｂｃｏ  ＴＭＲ３（Ａｉｒ製品；４２％のトリメチルヒドロキシルプロピルアンモニウムギ酸＋４０％のジプロピレングリコール＋１０％のギ酸）
Ｎｉａｘ Ａ１（Ｍｏｍｅｎｔｉｖｅ）（Ｌｕｐｒａｇｅｎ Ｎ２０６（ＢＡＳＦ）としても購入され、ジプロピレングリコール中の７０％のビス−（ジメチルアミノエチル）エーテル）
溶媒：メチルエチルケトン（ＭＥＫ）
触媒： 
【０１７２】
３．実施例
３．１  実施例１
ポリプロピレン容器において、２０℃で、撹拌しながら、５６ｇのＭ２００を２２０ｇのＭＥＫ中に溶解し、透明溶液を得た。同様に、２ｇのＤａｂｃｏ  Ｋ１５及び６ｇのブタノールを２２０ｇのＭＥＫ中に溶解し、第２の溶液を得た。これらの溶液を矩形の容器（２０×２０×５ｃｍ高さ）内で、その１つの溶液を別の溶液に注入することにより混合し、低粘度の透明な均一混合物を得た。容器に蓋をして閉じ、室温で混合物を２４時間ゲル化した。得られたモノリシックゲルスラブを、２５ｌオートクレーブ内で、ｓｃＣＯ２による溶媒抽出を行うことにより乾燥し、多孔性材料を得た。
【０１７３】
３．２  実施例２
ポリプロピレン容器において、２０℃で、撹拌しながら、２８ｇのＭ２００及び２８ｇのＭＩを２２０ｇのＭＥＫ中に溶解し、透明溶液を得た。同様に、２ｇのＤａｂｃｏ  Ｋ１５及び６ｇのブタノールを２２０ｇのＭＥＫ中に溶解し、第２の溶液を得た。これらの溶液を矩形の容器（２０×２０×５ｃｍ高さ）内で、その１つの溶液を別の溶液に注入することにより混合し、低粘度の透明な均一混合物を得た。容器に蓋をして閉じ、室温で混合物を２４時間ゲル化した。得られたモノリシックゲルスラブを、２５ｌオートクレーブ内で、ｓｃＣＯ２による溶媒抽出を行うことにより乾燥し、多孔性材料を得た。
【０１７４】
３．３  実施例３
ポリプロピレン容器において、２０℃で、撹拌しながら、２８ｇのＭ２００及び２８ｇのＭＩを２２０ｇのＭＥＫ中に溶解し、透明溶液を得た。同様に、１ｇのＤａｂｃｏ  ＴＭＲ３及び６ｇのブタノールを２２０ｇのＭＥＫ中に溶解し、第２の溶液を得た。これらの溶液を矩形の容器（２０×２０×５ｃｍ高さ）内で、その１つの溶液を別の溶液に注入することにより混合し、低粘度の透明な均一混合物を得た。容器に蓋をして閉じ、室温で混合物を２４時間ゲル化した。得られたモノリシックゲルスラブを、２５ｌオートクレーブ内で、ｓｃＣＯ２による溶媒抽出を行うことにより乾燥し、多孔性材料を得た。
【０１７５】
３．４  実施例４
ポリプロピレン容器において、２０℃で、撹拌しながら、３９．２ｇのＭ２００及び１６．８ｇのＭＩを２２０ｇのＭＥＫ中で撹拌しなから溶解し、透明溶液を得た。同様に、２ｇのＤａｂｃｏ  Ｋ１５及び６ｇのブタノールを２２０ｇのＭＥＫ中に溶解し、第２の溶液を得た。これらの溶液を矩形の容器（２０×２０×５ｃｍ高さ）内で、その１つの溶液を別の溶液に注入することにより混合し、低粘度の透明な均一混合物を得た。容器に蓋をして閉じ、室温で混合物を２４時間ゲル化した。得られたモノリシックゲルスラブを、２５ｌオートクレーブ内で、ｓｃＣＯ２による溶媒抽出を行うことにより乾燥し、多孔性材料を得た。
【０１７６】
３．５  実施例５
ポリプロピレン容器において、２０℃で、撹拌しながら、３９．２ｇのＭ２００及び１６．８ｇのＭＩを２２０ｇのＭＥＫ中に溶解し、透明溶液を得た。同様に、２ｇのＤａｂｃｏ  Ｋ１５及び６ｇのエタノールを２２０ｇのＭＥＫ中に溶解し、第２の溶液を得た。これらの溶液を矩形の容器（２０×２０×５ｃｍ高さ）内で、その１つの溶液を別の溶液に注入することにより混合し、低粘度の透明な均一混合物を得た。容器に蓋をして閉じ、室温で混合物を２４時間ゲル化した。得られたモノリシックゲルスラブを、２５ｌオートクレーブ内で、ｓｃＣＯ２による溶媒抽出を行うことにより乾燥し、多孔性材料を得た。
【０１７７】
３．６  実施例６
ポリプロピレン容器において、２０℃で、撹拌しながら、３９．２ｇのＭ２００及び１６．８ｇのＭＩを２２０ｇのＭＥＫ中に溶解し、透明溶液を得た。同様に、２ｇのＤａｂｃｏ  Ｋ１５及び６ｇのプロパノールを２２０ｇのＭＥＫ中に溶解し、第２の溶液を得た。これらの溶液を矩形の容器（２０×２０×５ｃｍ高さ）内で、その１つの溶液を別の溶液に注入することにより混合し、低粘度の透明な均一混合物を得た。容器に蓋をして閉じ、室温で混合物を２４時間ゲル化した。得られたモノリシックゲルスラブを、２５ｌオートクレーブ内で、ｓｃＣＯ２による溶媒抽出を行うことにより乾燥し、多孔性材料を得た。
【０１７８】
３．７  実施例７
ポリプロピレン容器において、２０℃で、撹拌しながら、３９．２ｇのＭ２００及び１６．８ｇのＭＩを２２０ｇのＭＥＫ中に溶解し、透明溶液を得た。同様に、２ｇのＤａｂｃｏ  Ｋ１５及び６ｇのノナノールを２２０ｇのＭＥＫ中に溶解し、第２の溶液を得た。これらの溶液を矩形の容器（２０×２０×５ｃｍ高さ）内で、その１つの溶液を別の溶液に注入することにより混合し、低粘度の透明な均一混合物を得た。容器に蓋をして閉じ、室温で混合物を２４時間ゲル化した。得られたモノリシックゲルスラブを、２５ｌオートクレーブ内で、ｓｃＣＯ２による溶媒抽出を行うことにより乾燥し、多孔性材料を得た。
【０１７９】
３．８  実施例８
ポリプロピレン容器において、２０℃で、撹拌しながら、３９．２ｇのＭ２００及び１６．８ｇのＭＩを２２０ｇのＭＥＫ中に溶解し、透明溶液を得た。同様に、１ｇのＤａｂｃｏ  ＴＭＲ３及び６ｇのブタノールを２２０ｇのＭＥＫ中に溶解し、第２の溶液を得た。これらの溶液を矩形の容器（２０×２０×５ｃｍ高さ）内で、その１つの溶液を別の溶液に注入することにより混合し、低粘度の透明な均一混合物を得た。容器に蓋をして閉じ、室温で混合物を２４時間ゲル化した。得られたモノリシックゲルスラブを、２５ｌオートクレーブ内で、ｓｃＣＯ２による溶媒抽出を行うことにより乾燥し、多孔性材料を得た。
【０１８０】
３．９  実施例９
ポリプロピレン容器において、２０℃で、撹拌しながら、３９．２ｇのＭ２００及び１６．８ｇのＭＩを２２０ｇのＭＥＫ中に溶解し、透明溶液を得た。同様に、１ｇのＤａｂｃｏ  ＴＭＲ３及び２ｇのブタノールを２２０ｇのＭＥＫ中に溶解し、第２の溶液を得た。これらの溶液を矩形の容器（２０×２０×５ｃｍ高さ）内で、その１つの溶液を別の溶液に注入することにより混合し、低粘度の透明な均一混合物を得た。容器に蓋をして閉じ、室温で混合物を２４時間ゲル化した。得られたモノリシックゲルスラブを、２５ｌオートクレーブ内で、ｓｃＣＯ２による溶媒抽出を行うことにより乾燥し、多孔性材料を得た。
【０１８１】
３．１０  実施例１０
ポリプロピレン容器において、２０℃で、撹拌しながら、３９．２ｇのＭ２００及び１６．８ｇのＭＩを２２０ｇのＭＥＫ中に溶解し、透明溶液を得た。同様に、１ｇのＤａｂｃｏ  ＴＭＲ３及び１０ｇのブタノールを２２０ｇのＭＥＫ中に溶解し、第２の溶液を得た。これらの溶液を矩形の容器（２０×２０×５ｃｍ高さ）内で、その１つの溶液を別の溶液に注入することにより混合し、低粘度の透明な均一混合物を得た。容器に蓋をして閉じ、室温で混合物を２４時間ゲル化した。得られたモノリシックゲルスラブを、２５ｌオートクレーブ内で、ｓｃＣＯ２による溶媒抽出を行うことにより乾燥し、多孔性材料を得た。
【０１８２】
３．１１  実施例１１
ポリプロピレン容器において、２０℃で、撹拌しながら、３９．２ｇのＭ２００及び１６．８ｇのＭＩを２２０ｇのＭＥＫ中に溶解し、透明溶液を得た。同様に、１ｇのＤａｂｃｏ  ＴＭＲ３、１ｇのグラファイト及び６ｇのブタノールを２２０ｇのＭＥＫ中に溶解し、第２の溶液を得た。これらの溶液を矩形の容器（２０×２０×５ｃｍ高さ）内で、その１つの溶液を別の溶液に注入することにより混合し、低粘度の透明な均一混合物を得た。容器に蓋をして閉じ、室温で混合物を２４時間ゲル化した。得られたモノリシックゲルスラブを、２５ｌオートクレーブ内で、ｓｃＣＯ２による溶媒抽出を行うことにより乾燥し、多孔性材料を得た。
【０１８３】
４．結果
【０１８４】
【表１】
0006559698.tif 000002